FR 2985368 A1 20130705 FR 1250085 A 20120104 La présente invention se rapporte généralement à la fabrication de structures électroniques à jonction radiale (par exemple de type n-i-p, p-i-n, n-p, p-n ou de cellules tandem) formées à partir d'un réseau de nanofils semiconducteurs. L'invention trouve notamment des applications dans la fabrication de cellules solaires photovoltaïques à bas coût. L'énergie solaire est la source d'énergie renouvelable la plus abondante pour supporter un développement durable de la société humaine. Il est essentiel de promouvoir les technologies d'énergie photovoltaïques pour réduire les émissions de gaz à effet de serre. Toutefois, il est aussi critique pour les technologies photovoltaïques d'atteindre la parité en termes de coût par watt par rapport à une grille tarifaire d'électricité conventionnelle. La première génération de cellules solaires, qui était basée sur l'utilisation de tranches de silicium cristallin, a dominé le marché photovoltaïque depuis son introduction, il y a une cinquantaine d'années. La structure de bandes du silicium cristallin le rend peu efficace en termes d'absorption lumineuse ce qui requiert une épaisseur de silicium cristallin de 100 à 300 microns. De plus, la taille des cellules solaires est limitée par la taille des tranches de silicium cristallin. Ceci conduit à un coût élevé de matériaux pour les cellules solaires à base de silicium cristallin. Dans le but de réduire le coût par watt, la deuxième génération de cellules solaires a adopté la technologie de dépôt de couches minces de silicium polycristallin ou de silicium amorphe. La technologie de cellules solaires en couches minces est de faible coût et peut être adaptée aisément à des tailles de supports différentes (jusqu'à 6 m2 sur verre et sur des rouleaux de plus de 1 Km de long). Dans une cellule solaire en couches minces, on dépose un empilement de couches ayant des dopages différents pour produire une jonction par exemple de type p-i-n ou n-i-p entre deux électrodes en couches minces. Les électrodes servent à collecter le courant de porteurs photo-générés. L'absorption lumineuse est d'autant plus importante que l'épaisseur de silicium amorphe ou polycristallin est grande. Cependant, du fait de la faible longueur de diffusion des porteurs photo-générés, la distance inter-électrodes doit être limitée. Un compromis doit donc être recherché dans une cellule solaire planaire en couches minces entre d'une part une épaisseur grande pour assurer un niveau suffisant d'absorption lumineuse dans le matériau et d'autre part une longueur de diffusion assez grande par rapport à l'épaisseur de la cellule pour permettre de collecter la plupart des porteurs photo-générés. A noter que plus que la diffusion, c'est le champ électrique généré par les couches dopées qui permet la séparation des paires électron-trou. La performance des cellules solaires en couches minces se trouve en général limitée par les mauvaises propriétés électriques du silicium amorphe ou microcristallin. D'autres types de jonctions électroniques pour cellules solaires que les jonctions planaires en couches minces ont été développés. Une jonction électronique ayant un design de type jonction radiale p-i-n a récemment été proposé pour dépasser ces limites et inconvénients. Ce nouveau design de jonction radiale consiste tout d'abord à fabriquer un réseau de nanofils servant de support physique à une jonction électronique p-i-n obtenue par dépôt d'une couche semiconductrice dopée p, puis d'une couche semiconductrice intrinsèque (i) et enfin d'une couche semiconductrice dopée n. On réalise ainsi une jonction radiale p-i-n à structure en 3D, par dessus un réseau de nanofils. La forêt de nanofils présente un piégeage de la lumière omnidirectionnel et permet une absorption sur un large domaine de longueurs d'ondes du spectre visible et proche infrarouge. Une structure à jonction radiale permet de découpler la longueur d'absorption lumineuse de la distance de séparation des porteurs. La faisabilité de cellules solaires à jonction radiale a premièrement été vérifiée sur un seul nanofil de silicium (Tian, Zheng et al 2007) ou sur un nanofil de semi-conducteur de type III-V (Thunich, Prechtel et al. 2009). Des cellules solaires à jonction radiale ont aussi été réalisées par-dessus un réseau de nanofils de silicium ordonnés ou aléatoirement verticaux (Tsakalakos, Balch et al. 2007 ; Yu, O'Donnell et al. 2010). Les réseaux de nanofils de silicium qui conviennent à cette application peuvent être obtenus, soit par des techniques de gravure top-down dans du silicium cristallin (Garnett and Yang 2010 ; Lu and Lal 2010) ou par une technique de croissance bottom-up par exemple la technique vapeur-liquide-solide (VLS) (Schmid, Bjork et al. 2008 ; Yuan, Zhao et al. 2009 ; Schmidt, Wittemann et al. 2010). L'approche VLS consiste à utiliser des gouttes de catalyseur en phase liquide pour catalyser la croissance de nanofils à partir de précurseurs en phase gazeuse et faire croître des structures solides à une dimension telles 2 98536 8 3 que des nanofils. La technique VLS améliore le procédé de fabrication de nanofils selon plusieurs aspects. Le procédé de fabrication de nanofils par VLS est mieux contrôlable. Le procédé VLS permet une mise à l'échelle sur des substrats de grandes dimensions, avec un fort rendement. Enfin le 5 procédé VLS est également compatible avec une température de croissance faible et s'applique à de nombreux substrats à faible coût. Toutefois, les performances d'une cellule solaire à jonction radiale réalisée par la technique VLS sur nanofils de silicium sont encore assez limitées, l'efficacité étant actuellement de l'ordre 0.1 à 2 % (Tsakalakos, Balch et al. 2007; Th, Pietsch 10 et al. 2008: Gunawan et Guha 2009; Perraud, Poncet et al. 2009). Cette efficacité limitée témoigne du fait que le transfert de connaissances établies pour le silicium cristallin planaire ou pour les cellules en couches minces vers une structure radiale en 3D n'est pas une tâche triviale. Le design optique d'une jonction radiale p-i-n est jusqu'à présent réalisé par-dessus un réseau 15 de nanofils de silicium. Cette nouvelle structure introduit des aspects complètement nouveaux dans le design et la fabrication de cellules solaires de haute performance dans une architecture en 3D. Aujourd'hui, on fabrique des cellules à jonction radiale dont le rendement atteint 5-6%. La croissance de nanofils de silicium par procédé VLS repose le plus 20 communément sur l'utilisation de l'or en tant que catalyseur métallique. Cependant, le point de fusion de l'or (Tf = 1064°C) nécessite une température de substrat élevée. De plus, l'or a pour inconvénient majeur d'introduire des défauts électroniques à des niveaux profonds en milieu de bande interdite du silicium. La contamination induite par l'or ainsi que son coût très élevé 25 expliquent qu'une étape de récupération de l'or résiduel soit mise en oeuvre entre l'étape de croissance VLS et l'étape de dépôt d'un empilement de couches minces. La croissance de nanofils de silicium par procédé VLS a déjà été réalisée en utilisant comme catalyseur métallique de l'indium, de l'étain ou du gallium (Alet, Yu et al 2008 ; Yu Alet et al. 2008, Yu ODonnell et 30 al 2009). L'utilisation d'un catalyseur métallique tel que l'étain, ayant un faible point de fusion, permet la croissance de nanofils de silicium à des températures inférieures à 200°C (Yu, Alet et al. 2008 ; Yu, O'Donnell et al. 2009). Qui plus est, l'étain n'introduit pas de défauts électroniques au milieu de la bande interdite du silicium, comme c'est le cas pour l'Au. D'autre part, le dopage d'une jonction électronique (p-n, n-p, p-i-n ou ni-p) réalisée par dépôt chimique en phase vapeur repose généralement sur l'utilisation de plusieurs gaz dopants pendant le procédé de dépôt chimique en phase vapeur. La fabrication d'une jonction électronique nécessite couramment l'utilisation d'au moins deux gaz dopants, un premier gaz dopant pour le dopage de type n et un autre gaz dopant pour le dopage de type p. Or, l'utilisation de plusieurs gaz dopants introduit des problèmes compliqués pour le nettoyage de la chambre de dépôt de manière à éviter les contaminations croisées entre les différentes couches déposées. Les gaz dopants recouvrent en effet les murs intérieurs de la chambre de dépôt et sont recyclés pendant l'étape suivante de dépôt d'une couche de dopage différent. Dans le cas d'une jonction de type p-i-n ou n-i-p, il est très difficile d'éviter une contamination de la couche intrinsèque par le dopant p ou n de la couche sous-jacente à la couche intrinsèque déposée dans le même réacteur de dépôt. D'autre part, les gaz dopants tels que B2H6 ou PH3 sont des gaz toxiques. Un des buts de l'invention est de simplifier le procédé de fabrication d'une cellule solaire. Un autre but de l'invention est de réduire la contamination de la couche intrinsèque d'une jonction p-i-n ou n-i-p par les dopants utilisés dans le réacteur ou par le dopant d'une couche sous jacente. En particulier, il est essentiel d'éviter la création de centres de piégeage électronique au centre de la bande interdite du matériau semi-conducteur. Il est également crucial d'éviter la contamination croisée des couches dopées n et p d'une jonction électronique. Un autre but de l'invention est de limiter l'utilisation de gaz dopants toxiques tels que B2H6 ou PH3. La présente invention a pour but de remédier aux inconvénients des techniques antérieures et concerne plus particulièrement un procédé de production à basse température d'au moins une nanostructure semiconductrice à jonction électronique radiale sur un substrat comprenant les étapes suivantes: a) formation d'agrégats métalliques sur ledit substrat, lesdits agrégats métalliques étant aptes à doper électroniquement un premier matériau semiconducteur avec un premier type de dopage, b) croissance en phase vapeur de nanofils semi-conducteurs dopés en ledit premier matériau semi-conducteur sur ledit substrat recouvert d'agrégats métalliques, ledit substrat étant chauffé à une température supérieure ou égale à la température eutectique desdits agrégats métalliques, la croissance en phase vapeur de nanofils semi-conducteurs dopés étant catalysée par lesdits agrégats métalliques en présence d'un ou plusieurs gaz précurseurs dudit premier matériau semi-conducteur, lesdits un ou plusieurs gaz précurseurs étant non dopants, c) inactivation des agrégats métalliques résiduels, d) dépôt chimique en phase vapeur en présence d'un ou plusieurs gaz précurseurs et d'un gaz dopant d'au moins une couche mince d'un second matériau semi-conducteur sur lesdits nanofils semi-conducteurs dopés, ledit gaz dopant étant apte à doper électroniquement ledit second matériau semiconducteur avec un second type de dopage, et ladite au moins une couche mince d'un second matériau semi-conducteur étant déposée de manière conforme sur lesdits nanofils semi-conducteurs dopés pour former au moins une nanostructure à jonction électronique radiale entre ledit nanofil semi- conducteur dopé avec un premier type de dopage et ladite au moins une couche mince dopée avec un second type de dopage, - lesdites étapes a) de formation d'agrégats métalliques, b) de croissance de nanofils semi-conducteurs dopés, c) d'inactivation des agrégats métalliques et 20 d) de dépôt chimique en phase vapeur étant réalisées successivement dans une même enceinte de dépôt sous vide. Selon un mode de réalisation préféré, le procédé de production d'au moins une nanostructure semi-conductrice à jonction électronique radiale comprend une étape intermédiaire entre l'étape c) d'inactivation des agrégats 25 métalliques résiduels et l'étape d) de dépôt chimique en phase vapeur d'au moins une couche mince d'un second matériau semi-conducteur dopé, ladite étape intermédiaire comprenant une étape de dépôt chimique en phase vapeur en présence d'un ou plusieurs gaz précurseurs d'une autre couche mince d'un troisième matériau semi-conducteur non dopé (ou intrinsèque) de 30 manière conforme sur lesdits nanofils semi-conducteurs dopés, lesdits nanofils semi-conducteurs dopés étant dopés de type -p et ladite au moins une couche mince d'un second matériau semi-conducteur étant dopée -n pour former des nanostructures semi-conductrices à jonction électronique radiale de type p-i-n, ou respectivement lesdits nanofils semi-conducteurs 35 dopés étant dopés de type -n et ladite au moins une couche mince d'un second matériau semi-conducteur étant dopée -p pour former des nanostructures semi-conductrices à jonction électronique radiale de type n-i-p. Selon différents aspects particuliers du procédé de l'invention : - l'étape c) d'inactivation des agrégats métalliques résiduels comprend une étape de diminution de la température jusqu'à une température inférieure à la température eutectique desdits agrégats métalliques et/ou une étape de gravure chimique en phase vapeur et/ou une étape d'application d'un plasma réducteur d'hydrogène ; - l'étape d) de dépôt chimique d'au moins une couche mince d'un second matériau semi-conducteur dopé comprend une étape de dépôt chimique en phase vapeur ou une étape de dépôt chimique en phase vapeur assisté par plasma, en présence d'un mélange de gaz comprenant un gaz précurseur du second matériau semi-conducteur et un gaz dopant ; - ledit premier matériau semi-conducteur, ledit second matériau semi- conducteur et/ou ledit troisième matériau semi-conducteur sont choisis parmi du silicium et du germanium ; - ledit premier matériau semi-conducteur est du silicium cristallin dopé de type -p et ledit second matériau semi-conducteur est du silicium amorphe dopé de type -n, et/ou ledit troisième matériau semi-conducteur est du silicium amorphe intrinsèque ; - l'étape a) de formation d'agrégats métalliques comprend la formation d'agrégats constitués de bismuth, de gallium ou d'un alliage d'étain et d'un matériau choisi parmi le bismuth, l'indium et le gallium, le bismuth et l'alliage de bismuth et d'étain étant aptes à produire un dopage électronique de type -n dans du silicium, le gallium et l'alliage d'étain et de gallium ou d'indium étant aptes à produire un dopage électronique de type -p dans du silicium. Selon un mode de réalisation particulier, ladite couche mince d'un troisième matériau semi-conducteur intrinsèque comporte du silicium amorphe, et ledit procédé comporte une étape supplémentaire après l'étape c) d'inactivation des agrégats métalliques résiduels et avant l'étape de dépôt de ladite couche mince de silicium amorphe intrinsèque, ladite étape supplémentaire comprenant une étape de dépôt chimique en phase vapeur en présence d'un ou plusieurs gaz précurseurs d'une couche mince amorphe d'un matériau semi-conducteur ayant le même type de dopage que les nanofils semi-conducteurs dopés de manière conforme sur lesdits nanofils semi-conducteurs dopés. Selon d'autres aspects particuliers du procédé de l'invention : - la température du substrat pendant les étapes a) b) c) et d) reste inférieure à 400 °C ; - le substrat est un substrat métallique non texturé, en silicium cristallin ou polycristallin, en verre, en polymère ou en matériau plastique. Selon un mode de réalisation particulier, le procédé de l'invention comprend au moins une étape supplémentaire suivante après l'étape d) : e) dépôt d'au moins un autre empilement d'une pluralité de couches minces de matériau semi-conducteur, ledit au moins un autre empilement de couches minces étant déposé de manière conforme sur ladite au moins une nanostructure semi-conductrice à jonction électronique radiale et ladite pluralité de couches minces ayant un dopage respectif adapté pour former au moins une nanostructure semi-conductrice à double jonction électronique radiale (cellule tandem). L'invention concerne aussi un dispositif à jonction électronique radiale comprenant un substrat, au moins un nanofil semi-conducteur dopé en un premier matériau semi-conducteur dopé avec un premier type de dopage, ledit au moins un nanofil semi-conducteur dopé s'étendant à partir dudit substrat, au moins une couche mince d'un second matériau semi-conducteur avec un second type de dopage, ladite au moins une couche mince d'un second matériau semi-conducteur étant déposée de manière conforme sur ledit au moins un nanofil semi-conducteur dopé pour former au moins une nanostructure semi-conductrice à jonction électronique radiale entre ledit nanofil semi-conducteur dopé et ladite au moins une couche mince d'un second matériau semi-conducteur dopé. Selon un mode de réalisation particulier, le dispositif à jonction électronique radiale comprend en outre une autre couche mince d'un troisième matériau semi-conducteur intrinsèque déposée de manière conforme sur ledit au moins un nanofil semi-conducteur dopé et en dessous ladite au moins une couche mince d'un second matériau semi-conducteur, ledit au moins un nanofil semi-conducteur dopé étant dopé de type -p et ladite au moins une couche mince d'un second matériau semi-conducteur étant dopée -n pour former au moins une nanostructure semi-conductrice à jonction électronique radiale de type p-i-n , ou respectivement ledit au moins un nanofil semi-conducteur dopé étant dopé de type -n et ladite au moins une couche mince d'un second matériau semi-conducteur étant dopée -p pour former au moins une nanostructure semi-conductrice à jonction électronique radiale de type n-i-p. Selon un mode de réalisation particulier, le dispositif à jonction électronique radiale comprend en outre au moins un autre empilement d'une pluralité de couches minces semi-conductrices, ledit au moins un autre empilement de couches minces étant déposé de manière conforme sur ladite au moins une nanostructure semi-conductrice à jonction électronique radiale et ladite pluralité de couches minces semi-conductrices ayant un dopage respectif adapté pour former au moins une nanostructure semi-conductrice à double jonction électronique radiale (autrement dit une cellule tandem). Selon un mode de réalisation particulier, le dispositif à jonction électronique radiale comprend au moins un nanofil dopé de silicium. L'invention concerne aussi une cellule solaire comprenant une pluralité de nanostructures à jonction électronique radiale selon l'un des modes de réalisation de l'invention. L'invention trouvera une application particulièrement avantageuse dans la fabrication à bas coût de cellules solaires de grande efficacité. La présente invention concerne également les caractéristiques qui ressortiront au cours de la description qui va suivre et qui devront être considérées isolément ou selon toutes leurs combinaisons techniquement possibles. L'invention sera mieux comprise et d'autres buts, détails, caractéristiques et avantages de celle-ci apparaîtront plus clairement au cours de la description d'un (des) mode(s) de réalisation particulier(s) de l'invention donné(s) uniquement à titre illustratif et non limitatif en référence aux dessins annexés. Sur ces dessins : - la figure 1A représente une microphotographie de nanofils de silicium obtenus par croissance VLS à partir d'un catalyseur de bismuth liquide pur ; la figure 1B représente un agrandissement d'un nanofil de la fig. 1A ; - la figure 2 représente une microphotographie de nanofils de silicium obtenus par croissance VLS à partir d'un catalyseur formé d'un alliage de bismuth et d'étain; - la figure 3 représente une microphotographie de nanofils de silicium obtenus par croissance VLS à partir d'un catalyseur formé d'étain pur; - la figure 4 représente le diagramme de phase d'un alliage de bismuth et d'étain en fonction de la proportion relative des deux éléments et en fonction de la température ; - la figure 5 représente schématiquement les étapes de production de nanostructures à jonction électronique radiale selon un mode de réalisation de l'invention; - la figure 6 représente schématiquement une vue éclatée d'une nanostructure à jonction électronique radiale selon un mode de réalisation de l'invention ; - la figure 7A représente une microphotographie de nanostructures à jonction électronique radiale formées à partir de nanofils de silicium obtenus par le procédé de production de l'invention ; la figure 7B représente un agrandissement d'une nanostructure à jonction électronique radiale de la fig. 7A ; la figure 7C représente une vue en coupe d'une nanostructure à jonction électronique radiale de la fig. 7A ; - la figure 8 représente des courbes courant-tension (ou l-V) de différentes nanostructures à jonction électronique. Nous utilisons un procédé de fabrication de type VLS pour produire de manière simplifiée des nanostructures à jonction électronique radiale. Plus précisément, la croissance de nanofils de silicium par catalyse métallique permet de résoudre le problème de contamination d'une couche de matériau semi-conducteur intrinsèque par le gaz dopant de la couche dopée sous-jacente, comme il est explicité plus loin. Nous avons développé une technique spéciale pour incorporer la structure de nanofils de silicium dans une structure de cellules solaires en couches minces dans un système de dépôt par plasma de type PECVD conventionnel. L'utilisation de catalyseur tel que l'indium et l'étain ayant un faible point de fusion permet la croissance de nanofils de silicium à des températures inférieures à 200°C tout en évitant la contamination à des niveaux profonds en milieu de bande interdite qui sont créés par un catalyseur tel que l'or. L'invention utilise l'étape de croissance par catalyse métallique pour doper par catalyse in situ des nanofils semi-conducteurs de type n ou de type p sans utilisation de gaz dopant. Nous utilisons différents catalyseurs métalliques pour effectuer le dopage du coeur des nanofils de semi-conducteurs, par exemple de nanofils de silicium. Par exemple, le bismuth est utilisé pour introduire un dopage de type n peu profond dans des nanofils de silicium. Le gallium ou l'indium conduisent à un dopage de type p dans des nanofils de silicium. L'incorporation de dopant pendant la croissance des nanofils semiconducteurs peut être réalisée in situ pendant un procédé de croissance de nanofils de type VLS dans un dispositif conventionnel de dépôt chimique assisté par plasma (PECVD). Afin d'éviter la diffusion de dopants dans une structure radiale de type p-n ou p-i-n, la température de dépôt est contrôlée précisément pour être la plus faible possible. La réduction de la température de dépôt est un point important pour l'incorporation de nanofils semi-conducteurs dans les procédés de dépôt de structures en couches minces à faible coût. Nous sélectionnons le bismuth ou son alliage avec l'étain pour réduire la température de croissance des nanofils semi-conducteurs. Selon un mode de réalisation préféré de l'invention, nous utilisons comme catalyseur métallique du bismuth ou un alliage de bismuth pour produire des nanofils de silicium à basse température et pour contrôler le dopage par incorporation du catalyseur métallique dans les nanofils de silicium. Le bismuth introduit un dopage de type n à un niveau peu profond, à 160mV en dessous de la bande de conduction du silicium. Les figures 1A et 1B représentent des nanofils de silicium produits à partir de gouttelettes de bismuth (pur) dans un procédé VLS à 350°C. La figure 1B représente un agrandissement d'un nanofil de silicium de la figure 1A. Comme on l'observe sur les figures 1A et 1B, les nanofils de silicium obtenus à partir d'un catalyseur de bismuth pur présentent des courbures et des orientations relatives aléatoires. Le catalyseur peut donc aussi être utilisé pour contrôler la morphologie des nanofils de silicium. Les nanofils ont une longueur pouvant aller de quelques dizaines de nanomètres à plusieurs centaines de nanomètres, voire plusieurs micromètres. Les figures 2 et 3 représentent des nanofils de silicium obtenus par un procédé VLS à une température de 500°C. Le catalyseur métallique utilisé est un alliage de bismuth et d'étain dans le cas de la figure 2 et de l'étain pur dans le cas de la figure 3. L'addition d'étain pour former un alliage de bismuth et d'étain conduit à une morphologie de nanofils plus rectiligne comme on l'observe sur la figure 3 et à une vitesse de croissance des nanofils plus rapide à une même température. L'étain pur n'introduit pas de dopage du silicium. Nous proposons de contrôler précisément la température de croissance des nanofils de silicium en utilisant un alliage de bismuth pour le dopage de type n des nanofils de silicium ou un alliage de gallium pour le dopage de type p des nanofils de silicium. Plus précisément, la température de fusion d'un alliage de bismuth (ou de gallium) et d'étain peut être réduite significativement. La figure 4 représente le diagramme de phase d'un alliage de bismuth et d'étain en fonction de la proportion relative des deux éléments. La courbe de liquidus délimite le domaine (indiqué L) sur lequel l'alliage Bi-Sn est entièrement liquide. La courbe de solidus délimite le domaine sur lequel l'alliage Bi-Sn est entièrement solide. Entre la courbe de solidus et la courbe de liquidus, l'alliage est en partie liquide et en partie solide. Sur un large domaine de composition d'un alliage de Bi-Sn, pour une proportion de Bi comprise entre 0% et 43%, la température de fusion de l'alliage reste inférieure à 232 °C. Pour une concentration relative de 43% de Bi, le point eutectique est abaissé à seulement 139°C. Ceci permet de réduire de manière très significative la température de croissance de nanofils de silicium et offre des perspectives très intéressantes pour le développement des applications de nanofils de silicium. Nous proposons aussi une méthode pour contrôler de manière effective la concentration de dopant incorporé pendant la croissance des nanofils de silicium, en utilisant un alliage de bismuth (pour le dopage de type n) ou de gallium (pour le dopage de type p). En effet, l'étain n'introduit pas de dopage dans des nanofils de silicium. Combiné aux autres paramètres de croissance (notamment la température), le contrôle de la concentration en bismuth ou respectivement en gallium dans un alliage avec l'étain est une manière efficace de contrôler l'incorporation de dopant Bi ou Ga dans les nanofils de silicium. Cette approche permet aussi de contrôler la morphologie des nanofils de silicium. Basé sur des nanofils de silicium par un procédé de type VLS utilisant un catalyseur métallique comprenant du bismuth, nous avons réalisé une cellule solaire à structure de jonction électronique radiale. La figure 5 représente schématiquement les étapes d'un procédé de fabrication de nanostructures à jonction électronique radiale selon un mode de réalisation de l'invention. Selon un mode de réalisation, on fait croître des nanofils de silicium à partir de nanogouttes de catalyseur métallique à base de bismuth pur - étapes a) et b). Un prétraitement du substrat (constitué d'une plaque de verre recouverte d'une couche de -1 pm de ZnO dopé Al et d'une fine couche de bismuth) par un plasma d'hydrogène permet de nettoyer la surface oxydée du Bi pendant le transfert du substrat dans le réacteur de PECVD. Un plasma d'hydrogène appliqué sur le Bi permet d'enlever une couche d'oxyde résiduel en surface, qui rendrait le bismuth inactif. Le plasma d'hydrogène permet aussi de transformer le film de bismuth ou d'alliage métallique en nanogouttes. On effectue la croissance des nanofils en présence des nanogouttes de catalyseur métallique et de gaz précurseur, le substrat étant à une température à laquelle le catalyseur est à l'état liquide. Dans le cas où le catalyseur est du bismuth pur, la température de croissance est par exemple de 275 °C (supérieure au point de fusion du bismuth pur à 271.33°C, cf. figure 4). Dans le cas où le catalyseur est un alliage, le substrat est chauffé à une température supérieure ou égale à la température de liquéfaction de l'alliage, c'est-à-dire à une température située au-dessus de la courbe de liquidus sur le diagramme de phase de l'alliage considéré. On obtient ainsi un substrat recouvert de nanofils de silicium dopé n. Les nanofils de silicium ont une longueur d'environ 0.5 à 10 microns. Ensuite, on réduit la température du substrat à une valeur inférieure à la température de solidification du catalyseur, par exemple de 180°C où le bismuth pur est solide et inactif en tant que catalyseur (étape c du procédé de la Figure 5). Dans le cas où le catalyseur est un alliage, la température est alors réduite pour passer en- dessous de la courbe de solidus sur le diagramme de phase de l'alliage considéré. On effectue, à cette température de 180°C et dans la même chambre de dépôt, un dépôt d'une couche mince de silicium amorphe intrinsèque pour recouvrir de manière conforme les nanofils de silicium (étape e) non représentée sur la figure 5). Par exemple, on dépose une couche de silicium intrinsèque par dépôt plasma en présence d'un mélange d'un gaz précurseur (du silane) et d'hydrogène, pour former une couche de silicium amorphe hydrogéné non dopé. Il est important que l'épaisseur de la couche de silicium intrinsèque soit uniforme pour optimiser les performances courant tension de la structure à jonction radiale. Enfin, on effectue le dépôt d'une couche mince de silicium amorphe hydrogéné dopé p+ toujours dans la même chambre de dépôt à partie d'un mélange de gaz précurseur (du silane par exemple) et d'un gaz dopant de type p (par exemple du triméthylbore ou TMB moins toxique que B2H6) (étape d du procédé de la Figure 5). On obtient ainsi une nanostructure à jonction radiale complète de type p-i-n. On observe qu'un seul gaz dopant est utilisé pour réaliser cette nanostructure à jonction radiale, le dopage du coeur des nanofils provenant uniquement du catalyseur métallique. L'utilisation d'un seul gaz dopant, permet de sélectionner un gaz dopant tel que le TMB qui est classé comme un gaz beaucoup moins dangereux que les gaz dopants tels que le diborane et la phosphine (PH3), ce qui permet une sécurité accrue du procédé de fabrication. Avantageusement, les nanofils de silicium dopés n au coeur de la jonction radiale sont en silicium cristallin. Il est aisé d'obtenir une croissance de nanofils à base de silicium microcristallin à une température inférieure à 200°C et de continuer la croissance avec une couche dopé p microcristalline (formant une jonction radiale nip dans laquelle l'absorbeur est du silicium microcristallin). Selon un mode de réalisation particulier, dans le cas où la couche intrinsèque est à base de silicium amorphe, le procédé comporte une étape supplémentaire de formation d'une couche amorphe dite couche buffer, déposée sur le nanofil avant le dépôt de la couche de silicium intrinsèque, la couche buffer ayant le même type de dopage que le nanofil. Cette couche buffer à grand gap et de même type de dopage que le nanofil cristallin permet de réduire la recombinaison de paires électron-trou à l'interface entre le nanofil et la couche intrinsèque et donc augmenter le rendement de la cellule. Selon un autre aspect particulier, on peut compléter avec le dépôt dans le même réacteur d'une deuxième couche dopée n amorphe, une couche i amorphe et une couche p amorphe, obtenant ainsi une cellule tandem NIP/NIP. Une autre manière pour rendre le catalyseur inactif après l'achèvement de la croissance des nanofils de silicium dopé n, est de graver le catalyseur restant en appliquant un plasma d'hydrogène dans le même réacteur que celui où est réalisée la croissance des nanofils de silicium et le dépôt de couches minces formant la jonction radiale. Dans ce cas, la durée d'application du plasma de gravure est limitée afin d'éviter de réduire les dimensions des nanofils ou de les graver complètement. Dans un autre mode de réalisation, le catalyseur peut avoir été complètement consommé à la fin de l'étape de croissance des nanofils, auquel cas il n'est pas nécessaire d'inactiver le catalyseur avant de passer à l'étape de dépôt de couche mince conforme sur les nanofils semiconducteurs dopés. Le procédé de fabrication de l'invention est réalisé entièrement dans une seule chambre de dépôt, à une température comprise entre 200°C et 400 °C. L'avantage du catalyseur métallique utilisé, à base de bismuth ou d'un alliage d'étain et de bismuth, est qu'il est possible de le rendre inactif ou de l'enlever dans le même réacteur de croissance des nanofils et de dépôt des couches minces. Il n'est pas nécessaire d'ouvrir la chambre de dépôt sous vide, de retirer l'échantillon ni de la transférer dans une autre chambre pour retirer le catalyseur à la fin de la croissance des nanofils. Par comparaison, dans les procédés VLS où l'or est utilisé comme catalyseur, il est nécessaire de retirer tout l'or restant à la fin de la croissance des nanofils pour éviter une contamination de la couche intrinsèque. La figure 6 représente schématiquement une nanostructure à jonction radiale obtenue selon le mode de réalisation préféré de l'invention. Le substrat 1 est par exemple un substrat à faible coût, tel qu'un substrat de verre recouvert d'une couche de ZnO. Le coeur du nanofil 2 est dopé n ; le nanofil 2 est recouvert de manière conforme par une couche mince 3 de silicium intrinsèque puis d'une couche mince 4 de silicium dopé p. La couche mince 3 de silicium intrinsèque est utilisée pour l'absorption de lumière solaire par exemple. Le nanofil 2 dopé n et la couche mince dopée p qui forment la jonction radiale sont très proches et produisent une séparation accrue des porteurs, grâce au champ électrique interne élevé. Les figures 7A, 7B et 7C représentent des vues au microscope de nanostructures à jonction radiale obtenues selon un mode de réalisation de l'invention. Les nanostructures à jonction radiale forment une forêt de jonctions radiales élémentaires, qui améliore le piégeage de la lumière. L'épaisseur totale de la structure à jonction radiale reste cependant inférieure à 200nm. Pour des nanostructures à jonction radiale selon l'invention, ayant une épaisseur de 20nm et présentant une densité de courant de 11- 13mA/cm2, la durée de fabrication est réduite à environ 20 minutes. Pour comparaison, la durée de fabrication de cellules solaires microcristallines ayant une épaisseur de l'ordre de 2 microns, est d'environ 2 heures. Le coût de fabrication de structure à jonction radiale en nanofils de silicium est par conséquent beaucoup plus faible que celui de jonction planaire de silicium polycristallin. La figure 8 représente des courbes courant-tension (ou l-V) de différentes jonctions électroniques et en particulier de nanostructures à jonction radiales obtenues selon deux modes de réalisation de l'invention. La courbe représentée par des carrés correspond à un échantillon de référence, c'est-à-dire une jonction p-i-n de type planaire sans nanofils de silicium dopés au bismuth. La courbe représentée par des ronds correspond à un échantillon de nanostructures à jonction radiale p-i-n à partir de nanofils de silicium dopés au bismuth, dans laquelle les nanofils ont une longueur d'environ 0,5 ilm. La courbe représentée par des triangles correspond à un échantillon de nanostructures à jonction radiale p-i-n à partir de nanofils de silicium dopés au bismuth, dans laquelle les nanofils ont une longueur d'environ 1 ilm. On observe sur les courbes l-V de la figure 8, que l'utilisation du bismuth comme catalyseur-dopant et donc de nanofils de silicium dopés, augmente la valeur de la tension Voc de 0.54 V à 0.72 V. De plus, on observe clairement une augmentation du courant de court circuit, en utilisant des nanofils longs plutôt que des nanofils courts. Les nanofils longs permettent un meilleur effet de piégeage de la lumière, le courant électrique augmentant de 6mA/cm2 à 8mA/cm2 pour les nanofils courts (lié à un piégeage de lumière limité) et à 12mA/cm2 pour les nanofils longs (lié à un fort piégeage de lumière). Ceci confirme la faisabilité de la fabrication de cellules solaires à structure de jonction radiale à partir de nanofils de silicium utilisant le bismuth comme catalyseur. Les courbes l-V confirment aussi, de part leur Voc, le dopage effectif de type n induit par le catalyseur métallique dans les nanofils de silicium, ce dopage effectif produisant une augmentation de la tension Voc en l'absence de tout gaz dopant de type n dans le réacteur de dépôt. Un des buts de l'invention est de réaliser une cellule solaire ayant une efficacité de 10-12% pour une jonction simple et de 14% pour une jonction tandem. La texture optimale obtenue avec les nanofils de silicium dopé permet d'éviter de recourir à un procédé pour texturer la surface d'un substrat de verre ou de ZnO, qui implique un coût supplémentaire. Le procédé de fabrication de nanostructures à jonction radiale étant effectué à basse température. Avantageusement, la température du substrat reste inférieure à une température de 350 à 400 degrés compatible avec le dépôt de couches minces par PECVD. Dans le cas où le catalyseur est du bismuth, la température peut rester inférieure à environ 275°C. Selon un mode de réalisation préféré, on utilise un alliage d'étain et de bismuth (par exemple avec -10% de Bi) pour fabriquer des nanofils dopés n, ou encore un alliage d'étain et de gallium (par exemple avec 10% de Ga) pour fabriquer des nanofils dopés p. Le procédé est applicable sur de nombreux substrats de faible coût, tel que substrat de verre, de métal à bas coût, de polymère ou de feuille plastique. De plus, l'invention est applicable à différentes tailles de substrat et compatible avec les lignes de production actuelles de cellules solaires à base de silicium amorphe et silicium microcristallin. La structure à jonction radiale de l'invention ne présente quasiment pas d'effet Staebler-Wronski. Du fait que l'épaisseur des couches de la jonction radiale est faible, l'effet Staebler-Wronski est limité à une valeur de saturation d'environ 4% au lieu de 20% dans une structure en couches minces de silicium amorphe. Le procédé de l'invention pourrait être une étape clé pour permettre la fabrication de jonctions électroniques de structure radiale ayant une forte efficacité. De plus, le procédé de l'invention est simplifié comparé aux techniques antérieures, puisqu'il ne nécessite qu'un seul gaz dopant. L'utilisation de catalyseurs métalliques tels que le bismuth ou un alliage de bismuth et d'étain pour catalyser la croissance de nanofils de silicium ne constitue pas un poison électronique pour le matériau semi-conducteur. Au contraire, l'or qui est généralement utilisé comme catalyseur dans la croissance ce nanofils de silicium, doit être entièrement retiré dans une chambre de traitement spécifique pour éviter toute contamination du silicium. Un autre avantage des catalyseurs métalliques utilisés est leur moindre coût comparé au coût de l'or. L'invention permet avantageusement de fabriquer une jonction radiale de nanofils photovoltaïques dans une configuration de cellules solaires en couches minces avec une jonction p-n ou p-i-n. La fabrication et le dopage de nanofils peuvent être réalisés en une seule étape par un procédé de catalyse. Le catalyseur métallique présente avantageusement un point de fusion à une température faible inférieure à 275 °C dans le cas du Bi. L'invention permet l'utilisation de seulement un gaz dopant dans une seule chambre de dépôt de couches minces, ce qui permet de simplifier le procédé de fabrication. Le procédé de fabrication est aussi plus rapide ce qui permet de réduire le coût de l'ensemble du procédé de fabrication. L'invention permet de fabriquer des structures à jonction radiale ayant un rendement élevé pour une faible épaisseur de dépôt. L'invention s'applique notamment au procédé de fabrication de cellules solaires. REVENDICATIONS1. Procédé de production à basse température d'au moins une nanostructure semi-conductrice à jonction électronique radiale sur un substrat (1), ledit procédé comprenant les étapes suivantes : a) formation d'agrégats métalliques sur ledit substrat (2), lesdits agrégats métalliques étant aptes à doper électroniquement un premier matériau semiconducteur avec un premier type de dopage, b) croissance en phase vapeur de nanofils semi-conducteurs dopés (2) en ledit premier matériau semi-conducteur sur ledit substrat (2) recouvert d'agrégats métalliques, ledit substrat (1) étant chauffé à une température supérieure ou égale à la température eutectique desdits agrégats métalliques, la croissance en phase vapeur de nanofils semi-conducteurs dopés (2) étant catalysée par lesdits agrégats métalliques en présence d'un ou plusieurs gaz précurseurs dudit premier matériau semi-conducteur, lesdits un ou plusieurs gaz précurseurs étant non dopants, c) inactivation des agrégats métalliques résiduels, d) dépôt chimique en phase vapeur en présence d'un ou plusieurs gaz précurseurs et d'un gaz dopant d'au moins une couche mince (4) d'un second matériau semi-conducteur sur lesdits nanofils semi-conducteurs dopés (2), ledit gaz dopant étant apte à doper électroniquement ledit second matériau semi-conducteur avec un second type de dopage, et ladite au moins une couche mince (4) d'un second matériau semi-conducteur étant déposée de manière conforme sur lesdits nanofils semi-conducteurs dopés (1) pour former au moins une nanostructure à jonction électronique radiale entre ledit nanofil semi-conducteur dopé (2) avec un premier type de dopage et ladite au moins une couche mince dopée (4) avec un second type de dopage, - lesdites a) étapes de formation d'agrégats métalliques, b) de croissance de nanofils semi-conducteurs dopés, c) d'inactivation des agrégats métalliques et 30 d) de dépôt chimique en phase vapeur étant réalisées successivement dans une même enceinte de dépôt sous vide. 2. Procédé de production d'au moins une nanostructure semi-conductrice à jonction électronique radiale selon la revendication 1, comprenant une étape intermédiaire entre l'étape c) d'inactivation des agrégats métalliques résiduels et l'étape d) de dépôt chimique en phase vapeur d'au moins une couche mince d'un second matériau semi-conducteur dopé, ladite étape intermédiaire comprenant une étape de dépôt chimique en phase vapeur en présence d'un ou plusieurs gaz précurseurs d'une autre couche mince (3) d'un troisième matériau semi-conducteur intrinsèque de manière conforme sur lesdits nanofils semi-conducteurs dopés (2), lesdits nanofils semi-conducteurs dopés (2) étant dopés de type -p et ladite au moins une couche mince (4) d'un second matériau semi-conducteur étant dopée -n pour former des nanostructures semi-conductrices à jonction électronique radiale de type p-i-n, ou respectivement lesdits nanofils semi-conducteurs dopés (2) étant dopés de type -n et ladite au moins une couche mince (4) d'un second matériau semi- conducteur étant dopée -p pour former des nanostructures semi-conductrices à jonction électronique radiale de type n-i-p. 3. Procédé de production d'au moins une nanostructure semi-conductrice à jonction électronique radiale selon la revendication 1 ou 2, dans lequel l'étape c) d'inactivation des agrégats métalliques résiduels comprend une étape de diminution de la température jusqu'à une température inférieure à la température eutectique desdits agrégats métalliques et/ou une étape de gravure chimique en phase vapeur et/ou une étape d'application d'un plasma réducteur d'hydrogène. 4. Procédé de production d'au moins une nanostructure semi-conductrice à jonction électronique radiale selon l'une des revendications 1 à 3, dans lequel l'étape d) de dépôt chimique d'au moins une couche mince (4) d'un second matériau semi-conducteur dopé comprend une étape de dépôt chimique en phase vapeur, ou une étape de dépôt chimique en phase vapeur assisté par plasma, en présence d'un mélange de gaz comprenant un gaz précurseur du second matériau semi-conducteur et un gaz dopant. 5. Procédé de production d'au moins une nanostructure semi-conductrice à jonction électronique radiale selon l'une des revendications 1 à 4, dans lequel ledit premier matériau semi-conducteur, ledit second matériau semi-conducteur et/ou ledit troisième matériau semi-conducteur sont choisis parmi du silicium et du germanium. 6. Procédé de production d'au moins une nanostructure semi-conductrice à jonction électronique radiale selon la revendication 5, dans lequel ledit premier matériau semi-conducteur est du silicium cristallin dopé de type -p et ledit second matériau semi-conducteur est du silicium amorphe dopé de type -n, et/ou ledit troisième matériau semi-conducteur est du silicium amorphe intrinsèque. 7. Procédé de production d'au moins une nanostructure semi-conductrice à jonction électronique radiale selon l'une des revendications 1 à 6, dans lequel l'étape a) de formation d'agrégats métalliques comprend la formation d'agrégats constitués de bismuth, de gallium ou d'un alliage d'étain et d'un matériau choisi parmi le bismuth, l'indium et le gallium, le bismuth et l'alliage de bismuth et d'étain étant aptes à produire un dopage électronique de type -n dans du silicium, le gallium et l'alliage d'étain et de gallium ou d'indium étant aptes à produire un dopage électronique de type -p dans du silicium. 8. Procédé de production d'au moins une nanostructure semi-conductrice à jonction électronique radiale selon l'une des revendications 2 à 6, dans lequel ladite couche mince (3) d'un troisième matériau semi-conducteur intrinsèque comporte du silicium amorphe, et en ce que ledit procédé comporte une étape supplémentaire après l'étape c) d'inactivation des agrégats métalliques résiduels et avant l'étape de dépôt de ladite couche mince (3) de silicium amorphe intrinsèque, ladite étape supplémentaire comprenant une étape de dépôt chimique en phase vapeur en présence d'un ou plusieurs gaz précurseurs d'une couche mince amorphe d'un matériau semi-conducteur ayant le même type de dopage que les nanofils semi-conducteurs dopés (2) de manière conforme sur lesdits nanofils semi-conducteurs dopés (2). 9. Procédé de production d'au moins une nanostructure semi-conductrice à jonction électronique radiale selon l'une des revendications 1 à 8, comprenant au moins une étape supplémentaire suivante après l'étape d) : e) Dépôt d'au moins un autre empilement d'une pluralité de couches minces de matériau semi-conducteur, ledit au moins un autre empilement de couchesminces étant déposé de manière conforme sur ladite au moins une nanostructure semi-conductrice à jonction électronique radiale et ladite pluralité de couches minces ayant un dopage respectif adapté pour former au moins une nanostructure semi-conductrice à double jonction électronique radiale. 10. Procédé de production d'au moins une nanostructure semi-conductrice à jonction électronique radiale selon l'une des revendications 1 à 9, dans lequel la température du substrat pendant les étapes a) b) c) et d) reste inférieure à 400 °C. 11. Procédé de production d'au moins une nanostructure semi-conductrice à jonction électronique radiale selon l'une des revendications 1 à 10, dans lequel le substrat est un substrat métallique non texturé, en silicium cristallin ou polycristallin, en verre, en polymère, ou en matériau plastique. 12. Dispositif à jonction électronique radiale comprenant : - un substrat (1) ; - au moins un nanofil semi-conducteur dopé (2) en un premier matériau semiconducteur dopé avec un premier type de dopage, ledit au moins un nanofil semi-conducteur dopé s'étendant à partir dudit substrat, - au moins une couche mince (4) d'un second matériau semi-conducteur avec un second type de dopage, ladite au moins une couche mince (4) d'un second matériau semi-conducteur étant déposée de manière conforme sur ledit au moins un nanofil semi-conducteur dopé (2) pour former au moins une nanostructure semi-conductrice à jonction électronique radiale entre ledit nanofil semi-conducteur dopé (2) et ladite au moins une couche mince (4) d'un second matériau semi-conducteur dopé. 13. Dispositif à jonction électronique radiale selon la revendication 12 comprenant en outre une autre couche mince (3) d'un troisième matériau semi-conducteur intrinsèque déposée de manière conforme sur ledit au moins un nanofil semi-conducteur dopé (2) et en dessous ladite au moins une couche mince d'un second matériau semi-conducteur, ledit au moins un nanofil semi-conducteur dopé (2) étant dopé de type -p et ladite au moins unecouche mince (4) d'un second matériau semi-conducteur étant dopée -n pour former au moins une nanostructure semi-conductrice à jonction électronique radiale de type p-i-n, ou respectivement ledit au moins un nanofil semiconducteur dopé (2) étant dopé de type -n et ladite au moins une couche mince (4) d'un second matériau semi-conducteur étant dopée -p pour former au moins une nanostructure semi-conductrice à jonction électronique radiale de type n-i-p. 14. Dispositif à jonction électronique radiale selon la revendication 12 ou la revendication 13, comprenant en outre au moins un autre empilement d'une pluralité de couches minces semi-conductrices, ledit au moins un autre empilement de couches minces étant déposé de manière conforme sur ladite au moins une nanostructure semi-conductrice à jonction électronique radiale et ladite pluralité de couches minces semi-conductrices ayant un dopage respectif adapté pour former au moins une nanostructure semi-conductrice à double jonction électronique radiale. 15. Dispositif à jonction électronique radiale selon l'une des revendications 12 à 14, dans laquelle ladite au moins une nanostructure semi-conductrice dopée comprend au moins un nanofil dopé (2) de silicium. 16. Cellule solaire comprenant une pluralité de nanostructures à jonction électronique radiale selon l'une des revendications 12 à 15.25